(57)【要約】【課題】  種菌接種後、子実体の収穫までの間に行う、菌床をいれた袋又は容器の開封、密封などの繰り返し作業、さらに発芽などに際して行う袋破り、袋カットなどの作業を低減、削減できる菌床栽培方法、及び当該栽培方法に用いる菌床栽培用袋を提供する。【解決手段】  キノコの種菌が接種された固体培地を、ポリビニルアルコール系樹脂から形成される不織布で被覆する工程を含む。前記被覆工程後、子実体の収穫までの間に行う前記固体培地への水分供給は、被覆しているポリビニルアルコールから形成される不織布の外側からの給水により行うことができる。【選択図】  図１
2017112895.tif 000002
【特許請求の範囲】
【請求項１】
キノコの種菌が接種された固体培地を、ポリビニルアルコール系樹脂から形成される不織布で被覆する工程を含むことを特徴とするキノコの菌床栽培方法。
【請求項２】
前記被覆工程後、子実体の収穫までの間に行う前記固体培地への水分供給は、被覆しているポリビニルアルコール系樹脂から形成される不織布の外側から供給することにより行うことを特徴とする請求項１に記載のキノコの菌床栽培方法。
【請求項３】
前記ポリビニルアルコール系樹脂が、側鎖に一級水酸基を有するポリビニルアルコール系樹脂であることを特徴とする請求項１又は２記載のキノコの菌床栽培方法。
【請求項４】
前記ポリビニルアルコール系樹脂が、側鎖に１，２−ジオール構造単位を有するポリビニルアルコール系樹脂であることを特徴とする請求項１〜３いずれか記載のキノコの菌床栽培方法。
【請求項５】
前記ポリビニルアルコール系樹脂から形成される不織布の厚みは、５０〜１０００μｍであることを特徴とする請求項１〜４のいずれか記載のキノコの菌床栽培方法。
【請求項６】
前記キノコは、シイタケであることを特徴とする請求項１〜５のいずれか記載のキノコの菌床栽培方法。
【請求項７】
キノコの菌床栽培にあたり、キノコの種菌が接種された固体培地を封入するための栽培用袋であって、ポリビニルアルコール系樹脂から形成される不織布で構成されていることを特徴とする菌床栽培用袋。
【発明の詳細な説明】
【技術分野】
【０００１】
本発明は、食用キノコ、特にシイタケに好適なキノコの菌床栽培方法に関し、菌床を袋又は容器内に保管して行う場合のキノコ菌床栽培の労力、手間の軽減を図ることができるキノコの栽培方法、及び、それに用いる菌床栽培用袋に関するものである。
【背景技術】
【０００２】
近年、食用キノコの人工栽培が急速に拡大している。食用キノコの栽培は、従来は、ナラやクヌギなどの原木に種菌を接種して行う原木栽培が主流であったが、近年は、種菌の接種から収穫までの期間を短縮でき、屋内で栽培できる菌床栽培が広く行われるようになっている。
菌床栽培は、通常、瓶やプラスチック製の容器又はプラスチック製の袋に、おが屑や米ぬかなどの栄養源を充填して人工培地を形成し、これに種菌を接種し、空調設備などを備えた施設内で菌を蔓延させてキノコを発生させる方法である。
【０００３】
瓶栽培は、えのき茸や平茸のようなキノコには適用できるものの、なめこ、まいたけ、シイタケ等では瓶の口が狭く、瓶の側壁からはキノコを採取することができないため、これらのキノコについては、一般に利用されていない。まいたけ、なめこ、シイタケ等の人工栽培では、ポリエチレン又はポリプロピレンの袋又は容器内に培地を充填し、キノコ種菌を接種した培養袋による栽培、あるいは所定形状に成形した固体培地を袋又は容器にいれて栽培する方法が一般的である。培地全体に菌糸体を蔓延させた菌床は、所定の環境条件に保持されたキノコ栽培室に保管して、キノコを生育、栽培している。
【０００４】
培養に用いる袋又は容器は、種菌の接種後、菌が蔓延するまでの間、雑菌の侵入を防止する必要があることから、通常、ヒートシール又は蓋体などにより開口部を閉じて用いる。一方、菌の生育には空気が必要であるため、袋又は容器の場合には、通気用の孔を設けるなど、空気の通過を確保するとともに、雑菌や害虫の侵入を防止する必要がある。
【０００５】
例えば、特許文献１では、培養工程途中で、培養袋の一部を切り取り、または切れ目を入れることにより、袋体内部を外気と強制的に連通させることで、培養を促進することが提案されている。
【０００６】
また、特許文献２では、フィルム相互の密着により、培養機内の空気の循環が不足すると、キノコの菌糸体が不良になると考え、プラスチックフィルムの表面に凹凸模様を設けることで、フィルム同士が密着することにより生じる空気流路の遮断を防止することを提案している。
【０００７】
広範囲にわたって通気性を有し、しかも雑菌の侵入を防止することができ、機械的強度を確保できるキノコ栽培用袋体としては、例えば、特許文献３には、合成樹脂製フィルムの表面に極微細な有底凹部を複数形成し、該合成樹脂フィルムを袋体にして上記有底凹部の底部によって通気性を持たせた栽培用袋が提案されている。
【０００８】
さらに、密封した袋又は容器については、通気性の確保だけでなく、発芽した後、子実体が十分に生育できるようにする必要がある。
【０００９】
例えば、特許文献４には、シイタケの菌床及び菌床栽培方法として、ポリエチレン製の円筒薄袋を菌床袋とし、培地を封入し、シイタケ菌を接種して菌床とする。培地全体に菌を蔓延させた後、袋に通気孔を設けて培地全体に菌糸を熟成させ、発芽が観察されたら、シイタケの新芽が貫通可能な孔を設ける栽培方法が提案されている。
【００１０】
また、特許文献５には、培養済培地の上端面に付着した菌床をヘラ等を用いて欠き取る、いわゆる菌欠き、キノコの生育に際して生育状態の良いキノコの子実体を残して周囲の生育状態の悪いキノコの子実体を取り除く、所謂芽欠き作業の手間を省くことができる栽培として、培養済培地の周囲を覆う容器又は袋の周囲壁の複数箇所にＶ字状又はＵ字状の切れ目を入れ、かかる切れ目から、キノコの子実体を発芽させて、キノコの子実体により切れ目片を外方に押し上げさせて、キノコの子実体を容器又は袋の外方へ生育させる栽培方法が提案されている。
【先行技術文献】
【特許文献】
【００１１】
【特許文献１】特開２００５−４００１８号公報
【特許文献２】特開平６−１４１６７８号公報
【特許文献３】特開平９−５１７２３号公報
【特許文献４】特開２００４−８１９４号公報
【特許文献５】特開２００４−１５４０３６号公報
【発明の概要】
【発明が解決しようとする課題】
【００１２】
このようにキノコの菌床栽培、特に袋体を用いる菌床栽培において、キノコの培養、育成効率を上げるための袋体、栽培方法について種々の提案がされている。
培養の効率を上げるためには、通気性と密封性をバランスよく調整することが必要である。また、子実体の生育には、水分が必要であることから、密封状態と菌床の湿潤状態とをバランスすることも重要である。
【００１３】
従来より一般に用いられているポリエチレンやポリプロピレン製の袋では、開口部をヒートシールすることにより、高い気密性、密封性を実現でき、雑菌や害虫の侵入防止に有用であるが、上記特許文献で提案されているように、通気、給水のための工夫が必要である。さらには発芽時に、袋破りや芽出しのための袋カットなどの作業が必要となる。
【００１４】
キノコの人工栽培のコスト低減、効率的栽培のためには、培養、育成の間の作業、労力の削減が求められる。
本発明はこのような事情に鑑みてなされたものであり、その目的とするところは、種菌接種後、子実体の収穫までの間に行う、袋の開封、密封などの繰り返し作業、さらに発芽などに際して行う袋破り、袋カットなどの作業を低減、削減できる菌床栽培方法、及び当該栽培方法に用いるキノコ菌床栽培用袋を提供することにある。
【課題を解決するための手段】
【００１５】
本発明は、上記実情に鑑み鋭意検討した結果、キノコ類をポリビニルアルコール系樹脂から形成される不織布で被覆することにより、被覆されたままキノコ類を生育できることを見出し、本発明を完成した。
すなわち、本発明の要旨は、キノコの種菌が接種された固体培地を、ポリビニルアルコール系樹脂（以下、ポリビニルアルコール系樹脂をＰＶＡ系樹脂という。）から形成される不織布で被覆する工程を含むキノコの菌床栽培方法に関するものである。
また、本発明は、ＰＶＡ系樹脂から形成される不織布で構成されている菌床栽培用袋も提供するものである。
【発明の効果】
【００１６】
本発明の栽培方法によれば、容器や袋の開封、密封、袋カットなどの作業を行う必要がなく、しかも固体培地を被覆した状態を保持できるので、培養、育成の期間、害虫、雑菌の混入を有効に防止することができる。
【図面の簡単な説明】
【００１７】
【図１】本発明の菌床栽培方法を説明するための図である。
【発明を実施するための形態】
【００１８】
以下、本発明の構成につき詳細に説明するが、これらは望ましい実施態様の一例を示すものであり、これらの内容に特定されるものではない。
【００１９】
本発明のキノコの菌床栽培方法は、キノコの種菌が接種された固体培地を、ＰＶＡ系樹脂から形成される不織布で被覆する工程を含む。前記被覆工程後、子実体の収穫までの間に行う前記固体培地への水分供給は、被覆しているＰＶＡ系樹脂から形成される不織布の外側から供給することにより行う栽培方法である。
【００２０】
本発明のＰＶＡ系樹脂から形成される不織布は、ＰＶＡ系樹脂繊維から形成されるものであり、まずは、ＰＶＡ系樹脂繊維に用いられるＰＶＡ系樹脂について説明する。
【００２１】
〔ＰＶＡ系樹脂〕
本発明で用いられるＰＶＡ系樹脂は、通常ビニルアルコール単位と未ケン化部分の酢酸ビニル単位、更には任意の共重合成分を有するものである。
また、本発明で用いられるＰＶＡ系樹脂のケン化度（ＪＩＳ  Ｋ６７２６に準拠して測定）は、７０モル％以上であり、好ましくは８０〜９９モル％、特に好ましくは８５〜９５モル％であり、更に好ましくは８７〜９０モル％である。かかるケン化度が低すぎると、透湿性が高くなりすぎる傾向がある。
【００２２】
また、本発明で用いられるＰＶＡ系樹脂の平均重合度（ＪＩＳ  Ｋ６７２６に準拠して測定）は、通常は２００〜４０００、好ましくは２５０〜２０００、特に好ましくは２８０〜１０００である。かかる平均重合度が低すぎると、強度が不充分となる傾向があり、逆に高すぎると、繊維状への成形が困難となる傾向がある。
【００２３】
本発明で用いられるＰＶＡ系樹脂としては、未変性ＰＶＡでも変性ＰＶＡ系樹脂でもよく、変性ＰＶＡ系樹脂としては、例えば、共重合変性ＰＶＡと後変性ＰＶＡとがある。
その変性量としては、変性基の性質により異なるが、通常１〜３０モル％、好ましくは１〜２０モル％、より好ましくは１〜１０モル％である。
上記の共重合変性ＰＶＡは、酢酸ビニルと、酢酸ビニルと共重合可能な他の不飽和単量体とを共重合させた後、ケン化することにより製造することができる。
【００２４】
上記他の不飽和単量体としては、例えば、エチレンやプロピレン、イソブチレン、α−オクテン、α−ドデセン、α−オクタデセン等のオレフィン類、３−ブテン−１−オール、４−ペンテン−１−オール、５−ヘキセン−１−オール等のヒドロキシ基含有α−オレフィン類およびそのアシル化物などの誘導体、アクリル酸、メタクリル酸、クロトン酸、マレイン酸、無水マレイン酸、イタコン酸、ウンデシレン酸等の不飽和酸類、その塩、モノエステル、あるいはジアルキルエステル、アクリロニトリル、メタアクリロニトリル等のニトリル類、ジアセトンアクリルアミド、アクリルアミド、メタクリルアミド等のアミド類、エチレンスルホン酸、アリルスルホン酸、メタアリルスルホン酸等のオレフィンスルホン酸類あるいはその塩、アルキルビニルエーテル類、ジメチルアリルビニルケトン、Ｎ−ビニルピロリドン、塩化ビニル、ビニルエチレンカーボネート、２，２−ジアルキル−４−ビニル−１，３−ジオキソラン、グリセリンモノアリルエーテル、３，４−ジアセトキシ−１−ブテン等のビニル化合物、酢酸イソプロペニル、１−メトキシビニルアセテート等の置換酢酸ビニル類、塩化ビニリデン、１，４−ジアセトキシ−２−ブテン、ビニレンカーボネート等が挙げられる。
【００２５】
また、共重合変性ＰＶＡとして、側鎖に一級水酸基を有するＰＶＡ系樹脂を用いることもできる。一級水酸基の数は、通常１〜５個であり、好ましくは１〜２個であり、特に好ましくは１個である。また、一級水酸基以外にも２級水酸基を有することも好ましい。例えば、側鎖に１，２ジオール構造を有するＰＶＡ系樹脂、側鎖にヒドロキシアルキル基を有するＰＶＡ系樹脂などが挙げられる。
【００２６】
次に、前記の後変性ＰＶＡは、未変性のＰＶＡを後変性することにより製造することができる。かかる後変性の方法としては、未変性のＰＶＡをアセト酢酸エステル化、アセタール化、ウレタン化、エーテル化、リン酸エステル化する方法等が挙げられる。
【００２７】
上記の中でも、保湿性、成形性の点から、側鎖に一級水酸基を有するＰＶＡ系樹脂が好ましい。一級水酸基の数は、通常１〜５個であり、好ましくは１〜２個であり、特に好ましくは１個である。また、一級水酸基以外にも２級水酸基を有することも好ましい。
側鎖に一級水酸基を有するＰＶＡ系樹脂としては、例えば、側鎖に１，２ジオール構造を有するＰＶＡ系樹脂、側鎖にヒドロキシアルキル基を有するＰＶＡ系樹脂などが挙げられる。中でも本発明の効果が得られやすい点で、側鎖に１，２ジオール構造を有するＰＶＡ系樹脂が好ましい。
【００２８】
本発明で用いられる側鎖に一級水酸基を有するＰＶＡ系樹脂のケン化度（ＪＩＳ  Ｋ６７２６に準拠して測定）は、７０モル％以上であり、好ましくは８０〜９９モル％、特に好ましくは８５〜９５モル％であり、更に好ましくは８７〜９０モル％である。かかるケン化度が低すぎると透湿性が高くなりすぎる傾向がある。
また本発明におけるケン化度とは、主鎖の水酸基及び側鎖１，２ジオール構造の水酸基の割合である。側鎖の部分は通常、ケン化度は１００モル％である。
【００２９】
また、側鎖に一級水酸基を有する構造の含有量（変性度）としては、通常０．１〜２０モル％、好ましくは１〜１５モル％、特に好ましくは２〜８モル％である。
かかる含有量が小さすぎると成形加工性が低下する傾向があり、高すぎるとＰＶＡ系樹脂自体の製造が困難となる傾向がある。
【００３０】
本発明の側鎖に一級水酸基を有するＰＶＡ系樹脂としては、側鎖に１，２ジオール構造を有するＰＶＡ系樹脂（以下、側鎖１，２ジオール含有ＰＶＡ系樹脂ということがある）を用いることが特に好ましい。
以下、かかる側鎖１，２ジオール含有ＰＶＡ系樹脂について詳細に説明する。
本発明で用いられる側鎖１，２ジオール含有ＰＶＡ系樹脂は、例えば、下記一般式（１）で表される構造単位を有するものである。
【化１】
2017112895.tif 000003
（式中、Ｒ1，Ｒ2，およびＲ3は、それぞれ独立して水素原子または炭素数１〜５のアルキル基を示し、Ｘは単結合または結合鎖を示し、Ｒ4，Ｒ5，及びＲ6はそれぞれ独立して水素原子または炭素数１〜５のアルキル基を示す。）
【００３１】
前記炭素数１〜５のアルキル基としては、例えばメチル基、エチル基、ｎ−プロピル基、イソプロピル基、ｎ−ブチル基、イソブチル基、ｔｅｒｔ−ブチル基等が挙げられ、必要に応じて、ハロゲン基、水酸基、エステル基、カルボン酸基、スルホン酸基等の置換基を有していてもよいが、Ｒ1〜Ｒ6のすべてが水素原子であることが好ましい。
【００３２】
前記結合鎖としては、アルキレン、アルケニレン、アルキニレン、フェニレン、ナフチレン等の炭化水素（これらの炭化水素はフッ素、塩素、臭素等のハロゲン等で置換されていても良い）の他、−Ｏ−、−（ＣＨ2Ｏ）m−、−（ＯＣＨ2）m−、−（ＣＨ2Ｏ）mＣＨ2−、−ＣＯ−、−ＣＯＣＯ−、−ＣＯ（ＣＨ2）mＣＯ−、−ＣＯ（Ｃ6Ｈ4）ＣＯ−、−Ｓ−、−ＣＳ−、−ＳＯ−、−ＳＯ2−、−ＮＲ−、−ＣＯＮＲ−、−ＮＲＣＯ−、−ＣＳＮＲ−、−ＮＲＣＳ−、−ＮＲＮＲ−、−ＨＰＯ4−、−Ｓｉ（ＯＲ）2−、−ＯＳｉ（ＯＲ）2−、−ＯＳｉ（ＯＲ）2Ｏ−、−Ｔｉ（ＯＲ）2−、−ＯＴｉ（ＯＲ）2−、−ＯＴｉ（ＯＲ）2Ｏ−、−Ａｌ（ＯＲ）−、−ＯＡｌ（ＯＲ）−、−ＯＡｌ（ＯＲ）Ｏ−等（Ｒは各々独立して任意の置換基であり、水素原子、アルキル基が好ましく、またｍは自然数である。）が挙げられる。熱安定性の点や高温下／酸性条件下での構造安定性の点から、単結合が最も好ましい。
【００３３】
したがって、上記一般式（１）で表わされる１，２ジオール構造単位のうち、最も好ましい構造は、Ｒ1〜Ｒ6のすべてが水素原子で、Ｘが単結合である構造単位である。
【００３４】
また、側鎖１，２ジオール含有ＰＶＡ系樹脂は、公知の方法で製造することができ、例えば、特開２０１３−２２７５３０の段落［００３０］〜［００３９］に記載の方法で製造される。
【００３５】
次に、本発明のＰＶＡ系樹脂から形成される不織布の材料となるＰＶＡ系樹脂繊維の製造方法について説明する。
〔ＰＶＡ系樹脂繊維〕
本発明のＰＶＡ系樹脂繊維は通常、溶融紡糸にて製造される。かかる溶融紡糸の方法としては、特に限定されないが、公知の溶融紡糸機を用い、単一ノズルまたは複合ノズルから溶融紡糸される。紡糸温度は、水溶性ＰＶＡが溶融し、かつ変質しない温度で実施され、通常は１２０〜２３０℃、さらには１４０〜２２５℃、特には１５０〜２２０℃の範囲で行われる。このような紡糸工程の後、必要に応じて延伸され、その際の延伸温度は８０〜１９０℃が好ましく、延伸倍率２倍以上で処理すると、繊維強度が向上するため好ましい。さらに、必要に応じて、捲縮付与装置で捲縮を与え、巻き取られて本発明で用いられるＰＶＡ系樹脂繊維が得られる。
【００３６】
このように、ＰＶＡ系樹脂を含有する形成材料を用いて繊維状に成形した場合の繊維の繊度は、成形方法および用途等に応じて適宜に設定されるが、例えば、好ましくは０．００５〜５００００デニール、より好ましくは０．０１〜５００デニール、特に好ましくは０．０５〜５デニールの範囲に設定する。このような範囲に設定することにより、繊維強度と柔軟性、水溶性が得られ、特に不織布としたときの強度と低温での良好な水溶性が両立するという効果を奏するようになる。
【００３７】
次に本発明のＰＶＡ系樹脂から形成される不織布（以下、ＰＶＡ系樹脂製不織布ということがある）について説明する。
〔ＰＶＡ系樹脂から形成される不織布〕
上記不織布の製法としては、例えば、長繊維不織布の作製に適したスパンボンド法やメルトブローン法、あるいは上述の繊維を所定の長さに切断し、これをカード法、エアレイ法等の乾式法によってウェブ化して短繊維不織布を得る方法等があげられるが、原料ＰＶＡから直接製造することができ、長繊維であるため強度に優れた不織布が得られることから、スパンボンド法が好ましく用いられる。
【００３８】
上記スパンボンド法とは、溶融押出機によりポリマーを溶融混練し、溶融したポリマー流を紡糸ヘッドに導いてノズル孔から吐出させ、この吐出糸条を冷却装置により冷却した後、エアジェットノズル等の吸引装置を用いて、目的の繊度となるように高速気流で牽引した後、開繊しながら移動式の捕集面の上に堆積させてウェブを形成させ、このウェブを加熱等により部分圧着して巻き取ることによって長繊維不織布を得る方法である。
【００３９】
本発明のＰＶＡ系樹脂から形成される不織布の目付けおよび密度は、その用途に応じて適宜設定されるが、例えば、目付けは、好ましくは５〜２００ｇ／ｍ2、特に１０〜１００ｇ／ｍ2、密度は０．０３〜１ｇ／ｃｍ3であることが好ましい。
【００４０】
次にキノコ類の栽培方法について詳細に説明する。
〔対象とするキノコ〕
本発明の菌床栽培方法は、培養袋を用いて菌床栽培できるキノコであれば適用可能であり、例えば、エノキタケ、平茸、シイタケ、なめこ、マイタケ、ぶなしめじなどの落葉分解菌、木材腐朽菌が挙げられる。これらのうち、瓶栽培が困難なキノコ、特にシイタケに有用である。
【００４１】
〔培地〕
培地基材としては、栽培するキノコの種類により異なるが、一般に、ブナ、コナラ、クヌギ、シイ、カシ、スギ、エゾマツなどのおがこ、チップ、腐食土壌、パルプ、紙、稲わら、麦わらなどが用いられる。培地は、上記培地基材に、米ぬか、ふすま、とうもろこし、おから、パン粉、堆肥、その他市販の栄養剤を配合して調製される。
これらの培地基材及び栄養剤を所定形状に固形化した固体培地として調製される。
【００４２】
固体培地の調製は、上記培地基材、栄養剤、及び水を所定割合で混合した混合物を、所定形状の容器に充填し、圧縮成形することにより作製することができる。
あるいは、上記培地基材、栄養剤、さらにバインダーを配合して、所定形状に成形することにより作製してもよい。バインダーとしては、ポリビニルアルコール、デンプン、水溶性セルロース等の水溶性または生分解性高分子を用いる。
床（固体培地）のサイズ、形状は、特に限定しないが、直径又は１辺１０〜５０ｃｍ、好ましくは１０〜３０ｃｍで、高さ１０〜１００ｃｍ、好ましくは２０〜５０ｃｍの略円柱状、立方体状、直方体状の固体培地が好ましく用いられる。
以上のようにして作製した培地は、オートクレーブ、紫外線殺菌灯等を用いて滅菌して用いられる。
【００４３】
〔栽培方法〕
（１）種菌の接種
滅菌済み培地に、種菌を接種する。
種菌の接種は、無菌室で、固化した培地表面または形成した接種孔に行う方法が一般的である。種菌を仕込んだ培地を、作製した固体培地表面に塗りつけるようにしてもよい。
【００４４】
（２）ＰＶＡ系樹脂製不織布による固体培地の被覆
接種後、ＰＶＡ系樹脂製不織布で固体培地を被覆する。
固体培地を被覆する方法は特に限定しない。ＰＶＡ系樹脂製不織布で作製した袋体に、調製した固体培地をいれた後、開口部をヒートシール等して密封する方法；固体培地をＰＶＡ系樹脂製不織布で適宜包装し、ＰＶＡ系樹脂製不織布の端縁を接着又はヒートシールして、密封包装する方法；２枚のＰＶＡ系樹脂製不織布で固形化培地を挟み、４周縁をヒートシールする方法などが挙げられる。いずれの方法も、開口部が残らない気密な被覆方法とすることができる。
図１（ａ）は、種菌が接種された固体培地１をＰＶＡ系樹脂製不織布で被覆した状態を示している。図１（ａ）の態様では、ＰＶＡ系樹脂製不織布の４周縁をヒートシールすることで、栽培用袋２を形成している。図１（ａ）中、３はヒートシール部を示している。
【００４５】
（３）種菌の培養
固体培地を被覆した状態で、種菌を培養する。
培養は、空気の流通をよくした状態で、相対湿度６０〜７０％、温度５〜２８℃で、３０〜７０日間程度、行う。この培養で、容器本体内の培地全体に菌糸が蔓延する。
菌糸体の成長に光は不要であるが、呼吸により発生する二酸化炭素の濃度が高くなると生育不良を起こすので、袋内と外気が通気できる状態にあることが好ましい。また、時間の経過とともに、菌床中の水分量が減少するため、適宜、水分を供給する必要がある。
【００４６】
本発明の栽培方法によれば、種菌が接種された固体培地１を栽培用袋内に封入した状態で、外部から霧吹き等で吹き付ける（図１（ｂ））、あるいは固体培地に向けて、適宜散水、注水することにより水分を供給することができる。
本発明の菌床を覆っているＰＶＡ系樹脂製不織布は親水性であることから、外部から供給された水分を保持することができ、不織布で包まれた内部空間、固体培地を湿潤状態に保持することができる。したがって、培養期間中、水分供給のための開封、密封作業を繰り返す必要はなく、しかもクリーンルームなどの無菌室の環境でなくても、雑菌、害虫が菌床に侵入することを防止できる。
ＰＶＡ系樹脂製不織布は、吸湿により強度が低下する性質を有しているが、本発明の栽培方法においては、培養途中で、散水、注水のための袋の開封作業等が必要ないため、強度が低下しても、開封、再度の密封に伴う負担がかからないので、強度の低下は不利な特性とならずに済む。
【００４７】
（４）発芽（子実体の発生）、育成
菌床に菌糸が蔓延した状態で、さらに菌床を熟成させて、発芽させる。子実体の発生、育成のために、菌を蔓延させた後、子実体の発生、生育に適した温湿度条件に変えてもよい。子実体の生育の間、菌床が乾燥しないように、適宜水分を供給する必要があるが、本発明の栽培方法では、培養期間と同様に、栽培用袋の外部から、霧吹き、散水、注水などにより水分を供給することができる。
【００４８】
従来、ポリエチレン製やポリプロピレン製の培養袋で密封性を確保していた栽培方法においては、除袋、あるいは培養袋の一部を切り取り又は切れ目をいれて、子実体を発生させる必要があった。この点、本発明の栽培方法では、キノコは、自らの成長の力（袋を押す力）で、破袋して、発芽することができる。図１（ｃ）に示すように、子実体５は、ＰＶＡ系樹脂製不織布栽培用袋２を突き破って発芽している。図中、６は発芽により袋が破れた部分を示している。本発明の栽培用袋を構成するＰＶＡ系樹脂製不織布は、高湿度下での保存の間に、吸湿により強度が低下するため、子実体は自らの力で芽出しし、さらにできた袋の開口部を押し広げて、成長することができる。要するに、本発明の栽培方法では、芽出しのための袋カット作業が不要となる。
【００４９】
子実体の発生は、キノコの種類にもよるが、シイタケの場合で５〜２０日程度で発生し、さらに子実体の発生から２〜１０日後に収穫可能となる。
【００５０】
以上のように、本発明の栽培方法によれば、水分供給にあたって、固体培地を封入している栽培用袋の開封作業等は不要であり、さらに発芽のための袋破り等も不要である。従って、種菌接種後に、ＰＶＡ系樹脂製不織布で種菌接種した固形化培地（菌床）を被覆した菌床は、培養、育成に適した環境条件の施設内で、必要な水分供給をしながら、菌の培養、さらには子実体の生育を続けて行うことができるので、人工栽培に要する作業労力は大幅に軽減される。
そして、このように水分供給作業、発芽に伴う作業が軽減、削減されたにもかかわらず、害虫、雑菌の侵入を有効に防止できる密封性を確保しつつ、呼吸に必要な通気性を確保でき、さらにＰＶＡ系樹脂製不織布の親水性に基づき、湿潤状態の保持が容易である。
よって、本発明の栽培方法によれば、作業労力を大幅に軽減できて、しかも効率よくキノコを栽培することができる。
【００５１】
尚、上記説明においては、ＰＶＡ系樹脂製不織布による固体培地の被覆工程（２）、種菌の培養（３）を行ったが、種菌が蔓延した培地をまず作製し、これをＰＶＡ系樹脂製不織布で被覆し、栽培してもよい。要するに、本発明の栽培方法は、種菌の接種後、発芽までの間の培養、栽培期間中のいずれかの時点で、ＰＶＡ系樹脂製不織布で被覆する工程を含む方法である。
【００５２】
本発明のキノコの菌床栽培方法は、シイタケの栽培に好適である。
また、本発明は、キノコの菌床栽培にあたり、キノコの種菌が接種された固体培地を封入するための栽培用袋であって、ＰＶＡ系樹脂から形成される不織布で構成されている菌床栽培用袋も包含する。
【実施例】
【００５３】
以下、実施例を挙げて本発明を具体的に説明するが、本発明はその要旨を越えない限り、実施例の記載に限定されるものではない。
尚、例中「部」とあるのは、重量基準を意味する。
【００５４】
栽培例１：
（１）ＰＶＡ系樹脂繊維から形成される不織布の作製
＜側鎖１，２ジオール含有ＰＶＡ系樹脂１の作製＞
還流冷却器、撹拌機を備えた反応容器に、酢酸ビニル４００部、メタノール３８０部、３，４−ジアセトキシ−１−ブテン２４部を仕込み、アセチルパーオキサイドを対仕込み酢酸ビニル０．０５８モル％投入し、攪拌しながら窒素気流下で温度を上昇させ、酢酸ビニル６００部、および３，４−ジアセトキシ−１−ブテン３６部を１０時間等速滴下しながら重合を開始した。また、重合反応中にアセチルパーオキサイドを対酢酸ビニル０．０２１ｍｏｌ％を４回追加した。酢酸ビニルの重合率が９５％となった時点で、ｍ−ジニトロベンゼンを添加して重合を終了し、続いて、メタノール蒸気を吹き込む方法により、未反応の酢酸ビニルモノマーを系外に除去し共重合体のメタノール溶液とした。
ついで、上記メタノール溶液を濃度５５％に調整してニーダーに仕込み、溶液温度を３５℃に保ちながら、共重合体中の酢酸ビニル構造単位および３，４−ジアセトキシ−１−ブテン構造単位の合計量１モルに対して４．６ミリモルとなる割合で水酸化ナトリウムの２％メタノール溶液を加えてケン化を行った。ケン化が進行するとともにケン化物が析出し、粒子状となった時点で濾別し、メタノールでよく洗浄して熱風乾燥機中で乾燥し、目的とするＰＶＡ系樹脂を作製した。
【００５５】
得られたＰＶＡ系樹脂（Ａ）のケン化度は、残存酢酸ビニルおよび３，４−ジアセトキシ−１−ブテンの加水分解に要するアルカリ消費量にて分析したところ、８９モル％であった。また、平均重合度は、ＪＩＳ  Ｋ  ６７２６に準じて分析を行ったところ、３６０であった。また、一般式（１）で表される構造単位の含有量は、1Ｈ−ＮＭＲ（３００ＭＨz プロトンＮＭＲ、ｄ６−ＤＭＳＯ溶液、内部標準物質；テトラメチルシラン、５０℃）にて測定した積分値より算出したところ、３モル％であった。
【００５６】
＜ＰＶＡ系樹脂組成物のペレットの作製＞
上記で得られたＰＶＡ系樹脂９６部と、グリセリンにエチレンオキシドを８モル％反応させた化合物（ユニオックスＧ−４５０  日本油脂（株）製）４部を、二軸押出機を用いて配合し、下記の条件にて樹脂温１９０℃で溶融押出ペレット化した。得られた樹脂組成物ペレットを以下のように評価した。
【００５７】
ペレット化条件
押出機      ：単軸押出機（１５ｍｍφ  Ｌ／Ｄ＝６０）
スクリューパターン＝フルフライト  ＣＲ＝３．１２
温度パターン：Ｃ１／Ｃ２／Ｃ３／Ｃ４／Ｃ５／Ｃ６／Ｃ７／Ｃ８／Ｄ
＝９０／１２０／１５０／１７０／１８０／１８０／
１９０／１９０／１９０℃
スクリーンメッシュ:９０／９０
スクリューパターン：フルフライト
スクリュー回転数：２００ｒｐｍ
その他：真空ベント  冷却ベルト  ペレタイザー
【００５８】
上記で得られたＰＶＡ系樹脂組成物ペレットのＭＦＲ（２１０℃、荷重２１６０ｇ）は、４４ｇ／１０ｍｉｎであった。
また、ＤＳＣ（ＦｉｒｓｔＲｕｎ：−３０〜２１５℃（１０℃／ｍｉｎ昇温）、ＳｅｃｏｎｄＲｕｎ：−３０〜２３０℃（１０℃／ｍｉｎ昇温））にて融点を測定したところ、融点は１７３℃であった。
【００５９】
＜ＰＶＡ系樹脂製不織布の作製＞
下記の条件にて、上記で得られたＰＶＡ系樹脂組成物ペレットを用いて、不織布を作製した。
単軸押出機：スクリュー径φ６５ｍｍ、Ｌ／Ｄ＝３０
温度条件：Ｃ１／Ｃ２／Ｃ３／Ｃ４／Ｃ５／ダイ＝１９０／２１０／２１０／２１０／２１０／２１０℃
フィルター：ノズルパックフィルター（２００メッシュ＋３５０メッシュ＋６０メッシュ＋３０メッシュ＋２０メッシュ）
ノズル：φ０．５ｍｍ、５０１ホール、千鳥配列
吐出量：０．７２ｇ／分・孔
熱ロール：表面に凹凸模様のあるエンボスロール（１００℃）とフラットロール（１００℃）とを用いて、線圧４０ｋｇ／ｃｍで熱圧着することにより、繊維を部分的に熱融着させ、ＰＶＡ系樹脂製不織布を得た。
上記で得られた不織布の繊維径は、直径平均３０μｍであり、目付けが６０ｇ／ｍ2、厚みが２３０μｍであった。
【００６０】
（２）菌床
市販のシイタケの菌床（森産業株式会社製「もりのシイタケ農園」）を用いた。当該菌床は、円柱状の固体培地にシイタケ菌が接種され、培地に菌を蔓延させた状態にあり、菌床の乾燥を防止するためにポリエチレン製の袋に密封包装されている。
この菌床をポリエチレン製の袋から取り出し、上記で作製したＰＶＡ系樹脂製不織布で作製された菌床栽培用袋で新たに包み込こんだ。
【００６１】
（３）発芽及び生育
菌床を密封した状態で、２０℃、湿度９０％雰囲気下に静置し、袋の外側から１日１回、霧吹きして、加湿した。
菌接種から２日後、シイタケが、菌床栽培用袋を突き破って発芽した。その後、７日間、加湿しながら子実体を育成させ、シイタケを収穫することができた。
【００６２】
栽培例２：
栽培例１と同様の菌床を用いた。ポリエチレン製袋から取り出し、菌床表面を水にぬらした後、ポリエチレン製の袋に菌床をいれて、密封した。
栽培例１と同様に、１日３回、袋の外側から霧吹きにより加湿した。７日間経過しても、発芽は認められなかった。袋を破って固体培地を取り出したところ、固体培地は乾燥していた。
【産業上の利用可能性】
【００６３】
本発明のキノコの菌床栽培方法は、種菌接種後、収穫までの間に、袋を開封して行う注水、散水、さらには発芽のための袋破り、袋切りなどを行う必要がないので、キノコの菌床栽培における労力の軽減を図ることができ、有用である。
【符号の説明】
【００６４】
１  固体培地
２  ＰＶＡ系樹脂製不織布製栽培用袋
３  ヒートシール部
４  霧吹き
５  子実体
６  袋の破れた部分
【図１】
2017112895.tif 000004